СПОСОБ ЭЛЕКТРОЛИЗА ХЛОРИДОВ ЩЕЛОЧНЫХ МЕТАЛЛОВ С ПОМОЩЬЮ ЭЛЕКТРОЛИТНОЙ ЯЧЕЙКИ С МИКРОЗАЗОРНОЙ КОНФИГУРАЦИЕЙ (ВАРИАНТЫ)

1. Способ электролиза хлоридов щелочных металлов с помощью электролизной ячейки в микрозазорной конфигурации, причем ячейка имеет по меньшей мере одно анодное пространство с содержащим хлорид щелочного металла анолитом, ионообменную мембрану, катодное пространство, имеющее по меньшей мере один потребляющий кислород электрод в качестве катода с содержащим серебро катализатором и плоский пористый элемент толщиной 0,1-2 мм между ПКЭ и мембраной, по которому протекает католит, и газовое пространство для содержащего кислород газа, отличающийся тем, что в конце процесса электролиза для вывода из эксплуатации осуществляют по меньшей мере нижеследующие шаги в данной последовательности:
- снижение напряжения электролиза и удаление из анолита такого количества хлора, чтобы в анолите имелось менее 10 ppm активного хлора;
- охлаждение анолита до температуры ниже 60°C и опорожнение анодного пространства;
- предпочтительно повторное заполнение анодного пространства одной из нижеследующих жидкостей: разбавленным раствором хлорида щелочного металла с концентрацией максимум 4 моль/л или деионизированной водой, с последующим опорожнением анодного пространства;
- заполнение катодного пространства одной из нижеследующих жидкостей: разбавленным раствором хлорида щелочного металла с концентрацией максимум 4 моль/л или деионизированной водой, с последующим опорожнением катодного пространства.
2. Способ по п. 1, отличающийся тем, что после отключения и опорожнения электролизной ячейки многократно, с промежутками от 1 до 12 недель, предпочтительно от 4 до 8 недель, анодное пространство промывают раствором хлорида щелочного металла с содержанием от 1,0 до 4,8 моль/л, а катодное пространство - разбавленным раствором гидроксида щелочного металла с содержанием от 0,1 до 10 моль/л.
3. Способ по одному из пп. 1 или 2, отличающийся тем, что хлорид щелочного металла представляет собой хлорид натрия или хлорид калия, предпочтительно хлорид натрия.
4. Способ электролиза хлоридов щелочных металлов с помощью электролизной ячейки в микрозазорной конфигурации, в частности с расстоянием от 0,01 до 2 мм между ионообменной мембраной и потребляющим кислород электродом, причем ячейка включает в себя по меньшей мере одно анодное пространство с анодом и содержащим хлорид щелочного металла анолитом, ионообменную мембрану, катодное пространство, содержащее по меньшей мере один потребляющий кислород электрод в качестве катода, имеющего содержащий серебро катализатор, и содержит плоский пористый элемент толщиной 0,01-2 мм, по которому протекает католит, расположенный между ПКЭ и мембраной, а также газовое пространство для содержащего кислород газа, отличающийся тем, что до создания напряжения электролиза между анодом и катодом, на первом этапе, потребляющий кислород электрод с газовой стороны смачивают водным раствором гидроксида щелочного металла с содержанием хлорид-ионов максимум в 1000 ppm, предпочтительно максимум 700 ppm, особо предпочтительно максимум 500 ppm, а после последующего введения анолита в анодное пространство и содержащего кислород газа в катодное пространство создают напряжение электролиза.
5. Способ по п. 4, отличающийся тем, что до создания напряжения электолиза раствор гидроксида щелочного металла, применяемый для смачивания катодного пространства, содержит хлорат-ионы в количестве самое большее 20 ppm, предпочтительно максимум 10 ppm.
6. Способ по п. 4, отличающийся тем, что речь идет об электролизной ячейке, выведенной из эксплуатации по пп. 1-3.
7. Способ по одному из пп. 4-6, отличающийся тем, что хлорид щелочного металла представляет собой хлорид натрия или хлорид калия, предпочтительно хлорид натрия.